Brevet FR3044658A1 (20170609)
REVENDICATIONS1. Substrat (30) transparent muni sur une face principale d'un empilement de couches minces comportant au moins une, voire une seule, couche fonctionnelle (140) métallique à propriétés de réflexion dans l'infrarouge et/ou dans le rayonnement solaire, notamment à base d'argent ou d'alliage métallique contenant de l'argent, et deux revêtements antireflet (120, 160), lesdits revêtements antireflet comportant chacun au moins une couches diélectriques (122, 128 ; 162, 168), ladite couche fonctionnelle (140) étant disposée entre les deux revêtements antireflet (120, 160), caractérisé en ce que au moins une couche en oxyde de nickel NiOx (135) est située sous et au contact de la couche fonctionnelle (140) en direction dudit substrat (30), avec une épaisseur physique de ladite couche en oxyde de nickel NiOx (135) d'au moins 0,3 nm, voire entre 0,6 et 8,0 nm, voire entre 1,0 et 5,0 nm.\n<CLM>\1\tSubstrat (30) selon la revendication 1, caractérisé en ce que ladite couche en oxyde de nickel NiOx (135) présente un x entre 1,2 et 0,5, voire entre 0,9 et 0,6.\n<CLM>\1\tSubstrat (30) selon la revendication 1 ou 2, caractérisé en ce qu'une couche à base d'oxyde de zinc est située en dessous et au contact de ladite couche en oxyde de nickel NiOx (135).\n<CLM>\1\tSubstrat (30) selon l'une quelconque des revendications 1 à 3, caractérisé en ce qu'une couche en oxyde de nickel NiOy (134,\n<CLM>\1\test située en dessous et au contact et/ou en dessous et au contact de ladite couche en oxyde de nickel NiOx (135), une couche en oxyde de nickel la plus proche de ladite couche fonctionnelle (140) étant moins oxydée qu'une autre couche en oxyde de nickel plus éloignée.\n<CLM>\1\tSubstrat (30) selon l'une quelconque des revendications 1 à 4, caractérisé en ce qu'une couche en oxyde de nickel NiOx est située sur et au contact de la couche fonctionnelle (140), avec une épaisseur physique de ladite couche en oxyde de nickel NiOx d'au moins 0,3 nm, voire entre 0,6 et 8,0 nm, voire entre 1,0 et 5,0 nm.\n<CLM>\1\tSubstrat (30) selon l'une quelconque des revendications 1 à 4, caractérisé en ce qu'une couche métallique, notamment comprenant du nickel et du chrome, est située sur et au contact de la couche fonctionnelle (140), avec une épaisseur physique de ladite couche métallique d'au moins 0,3 nm, voire entre 0,6 et 8,0 nm, voire entre 1,0 et 5,0 nm. 3044658 -12-\n<CLM>\1\tSubstrat (30) selon l'une quelconque des revendications 1 à 6, caractérisé en ce qu'une couche en oxyde de nickel NiOx est située sur ladite couche fonctionnelle (140) en direction du substrat (30), avec interposition d'au moins une couche ou d'une seule couche en un matériau différent entre ladite couche en oxyde 5 de nickel NiOx et ladite couche fonctionnelle (140), cette couche en oxyde de nickel NiOx présentant de préférence une épaisseur comprise entre 0,3 et 10,0 nm, voire entre 0,6 et 8,0 nm, voire entre 1,0 et 5,0 nm.\n<CLM>\1\tSubstrat (30) selon l'une quelconque des revendications 1 à 7, caractérisé en ce que lesdits revêtements antireflet sous-jacent (20) et antireflet sus-jacent (60) 10 comportent chacun au moins une couche diélectrique (22,\n<CLM>\1\tà base de nitrure de silicium, éventuellement dopé à l'aide d'au moins un autre élément, comme l'aluminium.\n<CLM>\1\tVitrage (100) incorporant au moins un substrat (30) selon l'une quelconque des revendications 1 à 8, éventuellement associé à au moins un autre 15 substrat.\n<CLM>\1\tVitrage (100) selon la revendication 9 monté en monolithique ou en vitrage multiple du type double-vitrage ou triple vitrage ou vitrage feuilleté, caractérisé en ce qu'au moins le substrat porteur de l'empilement est bombé et/ou trempé. 20\n<CLM>\1\tUtilisation du substrat selon l'une quelconque des revendications 1 à 8, pour réaliser une électrode transparente d'un vitrage chauffant ou d'un vitrage électrochrome ou d'un dispositif d'éclairage ou d'un dispositif de visualisation ou d'un panneau photovoltaïque.